【手続補正書】
【提出日】平成17年12月15日(2005.12.15)
【手続補正１】
【補正対象書類名】明細書
【補正対象項目名】特許請求の範囲
【補正方法】変更
【補正の内容】
【特許請求の範囲】
【請求項１】ラケット用ガットを構成する少なくとも一部が極限粘度０．６以上のポリエステルモノフィラメントからなり、式（Ｌ−ｌ）×１００／Ｌ（ただし、式中のＬはガットの長径（ｍｍ）であり、ｌは短径（ｍｍ）である）で求められる偏平率Ｆｒが３０％以下、且つ下記式（Ｉ）で求められる曲げ硬さ指数Ｂｈｉが１０以上１９以下であることを特徴とするラケット用ガット。
【数１】
2000185118.tif 000001
（ただし、式中のＢｈはガットの曲げ硬さ（ｍＮ）であり、φはガットの長径と短径の算術平均から求めた平均直径（ｍｍ）である）。
【請求項２】ポリエステルモノフィラメントがエチレンテレフタレート単位を８５重量％以上含有するポリエチレンテレフタレートまたはポリエチレンテレフタレート共重合体からなることを特徴とする請求項１記載のラケット用ガット。
【請求項３】ポリエステルモノフィラメントがエチレンテレフタレート単位を８５重量％以上含有するポリエチレンテレフタレートまたはポリエチレンテレフタレート共重合体４０重量％以上と、テトラメチレンテレフタレート単位を８５重量％以上含有するポリブチレンテレフタレートまたはポリブチレンテレフタレート共重合体６０重量％以下との混合物からなることを特徴とする請求項１記載のラケット用ガット。
【請求項４】ポリエステルモノフィラメントがエチレンテレフタレート単位を８５重量％以上含有するポリエチレンテレフタレートまたはポリエチレンテレフタレート共重合体５０重量％以上と、ＪＩＳ−Ａ硬度６０以上の熱可塑性エラストマー５０重量％以下との混合物からなることを特徴とする請求項１記載のラケット用ガット。
【請求項５】ＪＩＳ  Ｌ１０１３に準じて測定した引張強度が３．５ｃＮ／ｄｔｅｘ以上６．２ｃＮ／ｄｔｅｘ以下で、且つＪＩＳ  Ｌ１０１３に準じて測定した結節強度が前記引張強度の５０％以上であることを特徴とする請求項１〜４のいずれか１項に記載のラケット用ガット。
【請求項６】ポリエステルまたはポリエステルと他の熱可塑性ポリマーとの混合物をノズルから溶融押出し、２．０秒以内に５０℃以上９０℃以下の凝固浴に導いて急冷した後、６５℃以上１２０℃以下の温度下で２．０倍以上３．５倍以下に第１段延伸を行い、次いで２段目以降の延伸を、前段延伸より高い温度以上２６０℃以下の温度下で後段延伸の倍率以上前段延伸の倍率以下となるように行ない、次いで最終段延伸を、全延伸倍率が５．０倍以上８．５倍以下になるように多段延伸することにより得られたポリエステルモノフィラメントを、常法にしたがってラケット用ガットに加工することを特徴とする請求項１〜５のいずれか１項に記載のラケット用ガットの製造方法。
【手続補正２】
【補正対象書類名】明細書
【補正対象項目名】００１２
【補正方法】変更
【補正の内容】
【００１２】
【課題を解決するための手段】
上記の目的を達成するために、本発明者はＰＥＴ系モノフィラメントからなるラケット用ガットについて様々な特性を評価した結果、特定の極限粘度を有し、特定の偏平率、且つ曲げ硬さ指数が特定の範囲である場合に、ラケット用ガットとして良好な特性を具備することを見出だし、本発明に到達した。
【手続補正３】
【補正対象書類名】明細書
【補正対象項目名】００１４
【補正方法】変更
【補正の内容】
【００１４】
【数２】
2000185118.tif 000002
（ただし、式中のＢｈはガットの曲げ硬さ（ｍＮ）であり、φはガットの長径と短径の算術平均から求めた平均直径（ｍｍ）である）。
【手続補正４】
【補正対象書類名】明細書
【補正対象項目名】００１８
【補正方法】変更
【補正の内容】
【００１８】
また、本発明でいう曲げ硬さ指数Ｂｈｉとは、上記式（Ｉ）で求められる数値であるが、式中のＢｈで示されるガットの曲げ硬さとは、具体的には図１に示すとおり、間隔１ｃｍに設置された２本のピン（各２ｍｍφの鋼線）に渡されたサンプルの中央を、Ｊ字型フック（１ｍｍφの鋼線）で引上げることによりサンプルを折り曲げる時の最大折り曲げ力（単位：ｍＮ）を意味する。
【手続補正５】
【補正対象書類名】明細書
【補正対象項目名】００２２
【補正方法】変更
【補正の内容】
【００２２】
ＰＥＴおよびＰＢＴの極限粘度は、通常０．６以上あればよいが、ＰＥＴの場合には０．７以上、またＰＢＴの場合には特に０．８以上あることが、高い靭性のガットが得られることから好ましい。この点から極限粘度は高ければ高いほど好適であるが、１．５を越えると紡糸が困難となるため好ましくない。
【手続補正６】
【補正対象書類名】明細書
【補正対象項目名】００２５
【補正方法】変更
【補正の内容】
【００２５】
本発明において用いられる他の熱可塑性ポリマー成分であるエラストマーとは、ＪＩＳ−Ａ硬度６０以上の熱可塑性エラストマーである。これら熱可塑性エラストマーの具体例としては、ポリエステル系、ポリアミド系、ポリオレフィン系、ポリスチレン系、ポリウレタン系および１、２−ポリブタジエン系エラストマーなどを挙げることができる。
【手続補正７】
【補正対象書類名】明細書
【補正対象項目名】００５０
【補正方法】変更
【補正の内容】
【００５０】
このようにして得られたポリエステルモノフィラメントは、次いでこれをラケット用ガットを構成する成分の少なくとも一部として用い、常法によりラケット用ガットに加工製造される。例えば、太物中実糸は芯糸として、太物中空糸はオイル注入による打球音改質芯糸として、また細物糸はガット表面の改質のため側糸として好適である。本発明のラケット用ガットを構成する他の素材は、ポリアミド、ポリオレフィン、ポリエーテルエーテルケトン、ポリフェニレンサルファイド、アラミドなど公知のいかなる素材からなるものでもよいが、本発明の特性を阻害しないことが重要であり、上記ポリエステルモノフィラメントがガット断面積に占める割合を２０％以上、特に５０％以上にすることにより、目的とする良好な特性が得られやすい。
【手続補正８】
【補正対象書類名】明細書
【補正対象項目名】００５３
【補正方法】変更
【補正の内容】
【００５３】
かくして得られる本発明のラケット用ガットは、ポリエステルモノフィラメントからなり、天然ガット並の制球性を有し耐久性に優れるばかりか、曲げ硬さ指数が低いため優れた張設性、反発性、耐衝撃性を有し、ラケット用ガットとして要求される特性を均衡して具備するものである。
【手続補正９】
【補正対象書類名】明細書
【補正対象項目名】００５９
【補正方法】変更
【補正の内容】
【００５９】
［引張強度、結節強度］
いずれもＪＩＳ  Ｌ１０１３標準時試験法に準じた方法で測定した（単位：ｃＮ／ｄｔｅｘ）。  
【手続補正１０】
【補正対象書類名】明細書
【補正対象項目名】００６１
【補正方法】変更
【補正の内容】
【００６１】
［実施例１］
極限粘度（以下、〔η〕と略称する）０．９７のＰＥＴ（三井ペット製Ｊ１５５）を常法によりエクストルーダーで２９０℃に溶融し、ギヤポンプを経て紡糸パック内の濾過層を通して、ノズルから紡出し、紡出糸を１秒以内に７５℃の温水浴に導き急冷却した。得られた未延伸糸を９０℃の温水浴で３．０倍に第１段延伸し、次いで１８０℃の熱風乾熱炉で１．７倍に第２段目延伸し、続いて２２０℃の熱風乾熱炉で全延伸倍率が６．５倍になる様に第３段延伸した後、２４０℃定長セットを実施し、直径０．９３ｍｍと０．１６ｍｍのポリエステルモノフィラメントを製造した。次いで０．９３ｍｍのポリエステルモノフィラメントを芯糸として、０．１６ｍｍのポリエステルモノフィラメント１２本を等間隔に配置し、巻き付け角３５度で螺旋状に巻き付け接着剤で固定し、直径１．３ｍｍのテニスラケット用ガットを製造した。得られたテニスラケット用ガットを用い、上記の方法で評価を行った。ポリエステルモノフィラメントの製造条件とテニスラケット用ガットの評価結果を表１に併記した。
【手続補正１１】
【補正対象書類名】明細書
【補正対象項目名】００６３
【補正方法】変更
【補正の内容】
【００６３】
［実施例３］
原料樹脂を〔η〕：０．９７のＰＥＴ（三井ペット製Ｊ１５５）９０重量部と、ポリアミド系熱可塑性エラストマー（東レ（株）製ペバックス、４０３３ＳＮ、ＪＩＳ−Ａ硬度：９０）１０重量部との混合物に変更した以外は、実施例２と同様の方法でテニスラケット用ガットを製造した。ポリエステルモノフィラメントの製造条件とテニスラケット用ガットの評価結果を表１に併記した。
【手続補正１２】
【補正対象書類名】明細書
【補正対象項目名】００６５
【補正方法】変更
【補正の内容】
【００６５】
［比較例２］
原料樹脂を〔η〕：０．９７のＰＥＴ（三井ペット製Ｊ１５５）４０重量部と、ポリアミド系熱可塑性エラストマー（東レ（株）製ペバックス、４０３３ＳＮ、ＪＩＳ−Ａ硬度：９０）６０重量部との混合物に変更した以外は、実施例２と同様の方法でテニスラケット用ガットを製造した。ポリエステルモノフィラメントの製造条件とテニスラケット用ガットの評価結果を表１に併記した。
【手続補正１３】
【補正対象書類名】明細書
【補正対象項目名】００６６
【補正方法】変更
【補正の内容】
【００６６】
［比較例５，９，１８］
実施例２において、ポリエステルモノフィラメントの製造条件を表１に示したように変更した以外は、同様にしてテニスラケット用ガットを製造した。得られたテニスラケット用ガットの評価結果を表１に併記した。
【手続補正１４】
【補正対象書類名】明細書
【補正対象項目名】００６７
【補正方法】変更
【補正の内容】
【００６７】
【表１】
2000185118.tif 000003
［比較例３］
実施例２において、溶融紡出後凝固浴に導かれるまでの空冷時間を３秒に変更したところ、３段目延伸で糸条断糸が多発したため、テニスラケット用ガットの製造を中止した。
【手続補正１５】
【補正対象書類名】明細書
【補正対象項目名】００６９
【補正方法】削除
【補正の内容】
【手続補正１６】
【補正対象書類名】明細書
【補正対象項目名】００７５
【補正方法】削除
【補正の内容】
【手続補正１７】
【補正対象書類名】明細書
【補正対象項目名】００７６
【補正方法】削除
【補正の内容】
【手続補正１８】
【補正対象書類名】明細書
【補正対象項目名】００７７
【補正方法】削除
【補正の内容】
【手続補正１９】
【補正対象書類名】明細書
【補正対象項目名】００７８
【補正方法】削除
【補正の内容】